【手続補正書】
【提出日】平成26年9月3日(2014.9.3)
【手続補正１】
【補正対象書類名】特許請求の範囲
【補正対象項目名】全文
【補正方法】変更
【補正の内容】
【特許請求の範囲】
【請求項１】
下記式（Ｉ）で表される面配向度Ｓが０．０００４以下であり、且つ、膜厚方向のリタデーションＲｔが１０ｎｍ未満であって、前記面配向度Ｓを低下させるための化合物の添加によって前記面配向度が０．０００２以上低下したものであることを特徴とするセルローストリアセテートフィルム。
式（Ｉ）
Ｓ＝（Ｎｘ＋Ｎｙ）／２−Ｎｚ
Ｒｔ＝（（Ｎｘ＋Ｎｙ）／２−Ｎｚ）×ｄ
式中、Ｎｘはセルローストリアセテートフィルム面内の遅相軸方向の屈折率、Ｎｙは遅相軸方向に対し直角な方向のフィルム面内の屈折率、Ｎｚはフィルムの厚み方向の屈折率、ｄはセルローストリアセテートフィルムの膜厚（ｎｍ）を表す。
【請求項２】
膜厚が１０μｍ以上６０μｍ以下であることを特徴とする請求項１に記載のセルローストリアセテートフィルム。
【請求項３】
前記添加により面配向度を低減させるための化合物を、前記セルローストリアセテートに対して２０質量％以下含有していることを特徴とする請求項１又は２に記載のセルローストリアセテートフィルム。
【請求項４】
前記面配向度が０．０００１５以下であることを特徴とする請求項３に記載のセルローストリアセテートフィルム。
【請求項５】
前記膜厚方向のリタデーションＲｔが８ｎｍ未満であることを特徴とする請求項１〜４の何れか１項に記載のセルローストリアセテートフィルム。
【請求項６】
前記面配向度Ｓが０．００００１〜０．０００２２であることを特徴とする請求項１〜５の何れか１項に記載のセルローストリアセテートフィルム。
【請求項７】
下記式で表される面内リタデーションＲｏが２０ｎｍ未満であることを特徴とする請求項１〜６の何れか１項に記載のセルローストリアセテートフィルム。
式
Ｒｏ＝（Ｎｘ−Ｎｙ）×ｄ
式中、Ｎｘはフィルム面内の遅相軸方向の屈折率、Ｎｙは遅相軸方向に対し直角な方向のフィルム面内の屈折率であり、ｄはフィルムの膜厚（ｎｍ）である。
【請求項８】
前記面内リタデーションＲｏが１０ｎｍ未満であることを特徴とする請求項７に記載のセルローストリアセテートフィルム。
【請求項９】
前記面内リタデーションＲｏが５ｎｍ未満であることを特徴とする請求項８に記載のセルローストリアセテートフィルム。
【請求項１０】
前記面内リタデーションＲｏが０〜１ｎｍであることを特徴とする請求項９に記載のセルローストリアセテートフィルム。
【請求項１１】
微粒子を含有し、該微粒子の１次平均粒子径が２０ｎｍ以下であり、且つ、見掛け比重が７０ｇ／リットル以上であることを特徴とする請求項１〜１０の何れか１項に記載のセルローストリアセテートフィルム。
【請求項１２】
使用するセルローストリアセテートの総置換度が２．８５以上３．００以下であることを特徴とする請求項１〜１１の何れか１項に記載のセルローストリアセテートフィルム。
【請求項１３】
少なくとも、
面配向度Ｓを低下させるための化合物、セルローストリアセテート及び有機溶媒を含有するドープを調整する溶解工程と、
前記ドープを流涎用支持体上に流涎してウェブを形成する流涎工程と、
前記ウェブの溶媒を蒸発させる溶媒蒸発工程と、
前記剥離したウェブを乾燥する乾燥工程と、
を有するセルローストリアセテートフィルムの製造方法であって、前記セルローストリアセテートフィルムの下記式（Ｉ）で表される面配向度Ｓが０．０００４以下であり、且つ、膜厚方向のリタデーションＲｔが１０ｎｍ未満であることを特徴とするセルローストリアセテートフィルムの製造方法。
式（Ｉ）
Ｓ＝（Ｎｘ＋Ｎｙ）／２−Ｎｚ
Ｒｔ＝（（Ｎｘ＋Ｎｙ）／２−Ｎｚ）×ｄ
式中、Ｎｘはセルローストリアセテートフィルム面内の遅相軸方向の屈折率、Ｎｙは遅相軸方向に対し直角な方向のフィルム面内の屈折率、Ｎｚはフィルムの厚み方向の屈折率、ｄはセルローストリアセテートフィルムの膜厚（ｎｍ）を表す。
【請求項１４】
前記面配向度Ｓを低下させるための化合物の添加によって前記面配向度が０．０００２以上低下したものであることを特徴とする請求項１３に記載のセルローストリアセテートフィルムの製造方法。
【請求項１５】
前記ドープがリン酸エステル系可塑剤を含有しないことを特徴とする請求項１３又は１４に記載のセルローストリアセテートフィルムの製造方法。
【請求項１６】
膜厚が１０μｍ以上６０μｍ以下であることを特徴とする請求項１３〜１５の何れか１項のセルローストリアセテートフィルムの製造方法。
【請求項１７】
前記面配向度を低減させるための化合物を、セルローストリアセテートに対して２０質量％以下含有していることを特徴とする請求項１３〜１６の何れか１項に記載のセルローストリアセテートフィルムの製造方法。
【請求項１８】
前記面配向度が０．０００１５以下であることを特徴とする請求項１７に記載のセルローストリアセテートフィルムの製造方法。
【請求項１９】
前記膜厚方向のリタデーションＲｔが８ｎｍ未満であることを特徴とする請求項１３〜１８の何れか１項に記載のセルローストリアセテートフィルムの製造方法。
【請求項２０】
前記面配向度Ｓが０．００００１〜０．０００３３であることを特徴とする請求項１３〜１９の何れか１項に記載のセルローストリアセテートフィルムの製造方法。
【請求項２１】
下記式で表される面内リタデーションＲｏが２０ｎｍ未満であることを特徴とする請求項１３〜２０の何れか１項に記載のセルローストリアセテートフィルムの製造方法。
式
Ｒｏ＝（Ｎｘ−Ｎｙ）×ｄ
式中、Ｎｘはフィルム面内の遅相軸方向の屈折率、Ｎｙは遅相軸方向に対し直角な方向のフィルム面内の屈折率であり、ｄはフィルムの膜厚（ｎｍ）である。
【請求項２２】
前記面内リタデーションＲｏが１０ｎｍ未満であることを特徴とする請求項２１に記載のセルローストリアセテートフィルムの製造方法。
【請求項２３】
前記面内リタデーションＲｏが５ｎｍ未満であることを特徴とする請求項２２に記載のセルローストリアセテートフィルムの製造方法。
【請求項２４】
前記面内リタデーションＲｏが０〜１ｎｍであることを特徴とする請求項２３に記載のセルローストリアセテートフィルムの製造方法。
【請求項２５】
微粒子を含有し、該微粒子の１次平均粒子径が２０ｎｍ以下であり、且つ、見掛け比重が７０ｇ／リットル以上であることを特徴とする請求項１３〜２４の何れか１項に記載のセルローストリアセテートフィルムの製造方法。
【請求項２６】
前記セルローストリアセテートの総置換度が２．８５以上３．００以下であることを特徴とする請求項１３〜２５の何れか１項に記載のセルローストリアセテートフィルムの製造方法。
【請求項２７】
前記セルローストリアセテートが綿花リンターから合成されたセルローストリアセテートであることを特徴とする請求項１３〜２６のいずれかのセルローストリアセテートフィルムの製造方法。
【請求項２８】
偏光膜の少なくとも一方の側面に請求項１〜１２の何れか１項に記載のセルローストリアセテートフィルム、又は請求項１３〜２７の何れか１項に記載の製造方法で製造されたセルローストリアセテートフィルムを貼り合せたことを特徴とする偏光板。
【請求項２９】
液晶セルの少なくとも一方の側面に請求項２８に記載の偏光板を貼り合せたことを特徴とする表示装置。
【手続補正２】
【補正対象書類名】明細書
【補正対象項目名】００２２
【補正方法】変更
【補正の内容】
【００２２】
１２．使用するセルローストリアセテートの総置換度が２．８５以上３．００以下であることを特徴とする１〜１１の何れか１項に記載のセルローストリアセテートフィルム。
１３．少なくとも、
面配向度Ｓを低下させるための化合物、セルローストリアセテート及び有機溶媒を含有するドープを調整する溶解工程と、
前記ドープを流涎用支持体上に流涎してウェブを形成する流涎工程と、
前記ウェブの溶媒を蒸発させる溶媒蒸発工程と、
前記剥離したウェブを乾燥する乾燥工程と、
を有するセルローストリアセテートフィルムの製造方法であって、前記セルローストリアセテートフィルムの下記式（Ｉ）で表される面配向度Ｓが０．０００４以下であり、且つ、膜厚方向のリタデーションＲｔが１０ｎｍ未満であることを特徴とするセルローストリアセテートフィルムの製造方法。
式（Ｉ）
Ｓ＝（Ｎｘ＋Ｎｙ）／２−Ｎｚ
Ｒｔ＝（（Ｎｘ＋Ｎｙ）／２−Ｎｚ）×ｄ
式中、Ｎｘはセルローストリアセテートフィルム面内の遅相軸方向の屈折率、Ｎｙは遅相軸方向に対し直角な方向のフィルム面内の屈折率、Ｎｚはフィルムの厚み方向の屈折率、ｄはセルローストリアセテートフィルムの膜厚（ｎｍ）を表す。
１４．前記面配向度Ｓを低下させるための化合物の添加によって前記面配向度が０．０００２以上低下したものであることを特徴とする１３に記載のセルローストリアセテートフィルムの製造方法。
１５．前記ドープがリン酸エステル系可塑剤を含有しないことを特徴とする１３又は１４に記載のセルローストリアセテートフィルムの製造方法。
１６．膜厚が１０μｍ以上６０μｍ以下であることを特徴とする１３〜１５の何れか１項のセルローストリアセテートフィルムの製造方法。
１７．前記面配向度を低減させるための化合物を、セルローストリアセテートに対して２０質量％以下含有していることを特徴とする１３〜１６の何れか１項に記載のセルローストリアセテートフィルムの製造方法。
１８．前記面配向度が０．０００１５以下であることを特徴とする１７に記載のセルローストリアセテートフィルムの製造方法。
１９．前記膜厚方向のリタデーションＲｔが８ｎｍ未満であることを特徴とする１３〜１８の何れか１項に記載のセルローストリアセテートフィルムの製造方法。
２０．前記面配向度Ｓが０．００００１〜０．０００３３であることを特徴とする１３〜１９の何れか１項に記載のセルローストリアセテートフィルムの製造方法。
２１．下記式で表される面内リタデーションＲｏが２０ｎｍ未満であることを特徴とする１３〜２０の何れか１項に記載のセルローストリアセテートフィルムの製造方法。
式
Ｒｏ＝（Ｎｘ−Ｎｙ）×ｄ
式中、Ｎｘはフィルム面内の遅相軸方向の屈折率、Ｎｙは遅相軸方向に対し直角な方向のフィルム面内の屈折率であり、ｄはフィルムの膜厚（ｎｍ）である。
２２．前記面内リタデーションＲｏが１０ｎｍ未満であることを特徴とする２１に記載のセルローストリアセテートフィルムの製造方法。
２３．前記面内リタデーションＲｏが５ｎｍ未満であることを特徴とする２２に記載のセルローストリアセテートフィルムの製造方法。
２４．前記面内リタデーションＲｏが０〜１ｎｍであることを特徴とする２３に記載のセルローストリアセテートフィルムの製造方法。
２５．微粒子を含有し、該微粒子の１次平均粒子径が２０ｎｍ以下であり、且つ、見掛け比重が７０ｇ／リットル以上であることを特徴とする１３〜２４の何れか１項に記載のセルローストリアセテートフィルムの製造方法。
２６．前記セルローストリアセテートの総置換度が２．８５以上３．００以下であることを特徴とする１３〜２５の何れか１項に記載のセルローストリアセテートフィルムの製造方法。
２７．前記セルローストリアセテートが綿花リンターから合成されたセルローストリアセテートであることを特徴とする１３〜２６のいずれかのセルローストリアセテートフィルムの製造方法。
【手続補正３】
【補正対象書類名】明細書
【補正対象項目名】００２４
【補正方法】変更
【補正の内容】
【００２４】
２８．偏光膜の少なくとも一方の側面に１〜１２の何れか１項に記載のセルローストリアセテートフィルム、又は１３〜２７の何れか１項に記載の製造方法で製造されたセルローストリアセテートフィルムを貼り合せたことを特徴とする偏光板。
【手続補正４】
【補正対象書類名】明細書
【補正対象項目名】００２５
【補正方法】変更
【補正の内容】
【００２５】
２９．液晶セルの少なくとも一方の側面に２８に記載の偏光板を貼り合せたことを特徴とする表示装置。
【手続補正５】
【補正対象書類名】明細書
【補正対象項目名】０１９１
【補正方法】変更
【補正の内容】
【０１９１】
実施例のセルロースエステルフィルム１０の作製
３５℃に温度調整されたドープ９を用いて、裏面から４５℃（Ｔ２）の温風で加熱したエンドレスステンレスベルト上に均一に流延した。流延後、ただちにベルト上のドープ膜（ウエブ）に４５℃（Ｔ１）の温風をあてて乾燥させた後、流延から２５秒後にベルトの裏面から６０℃（Ｔ４）の温風で加熱すると共に、ウエブ表面に６０℃（Ｔ３）の温風をあてて乾燥させ、流延から５０秒後に、剥離張力１７０Ｎ／ｍで剥離し、多数のロールで搬送張力１３０Ｎ／ｍで搬送させながら乾燥させた。剥離部のエンドレスステンレスベルトの温度は１１℃とした。剥離時の残留溶媒量は４０質量％であった。又、支持体上で乾燥中のウエブは、流延後１５秒で剥離残溶量が２００質量まで乾燥していた。剥離されたフィルムは、５５℃に設定された第１乾燥ゾーンを１分間搬送させた後、９０℃に設定された第２乾燥ゾーンを３０秒間搬送させ、さらに１２５℃に設定された第３乾燥ゾーンで１５分間搬送させて、乾燥を行った。第２乾燥ゾーン内ではテンターにて幅手方向に１．０７倍に延伸した。乾燥後、ロール状に巻き取る事で、巻長２６００ｍ、膜厚４０μｍの実施例のセルロースエステルフィルム１０を得た。巻き取り時の残留溶媒量は０．１％未満であった。
【手続補正６】
【補正対象書類名】明細書
【補正対象項目名】０１９６
【補正方法】変更
【補正の内容】
【０１９６】
得られた本発明のセルロースエステルフィルム３〜５、７、８、１０、参考例のセルロースエステルフィルム１、２、６、９、１１、１２及び比較のセルロースエステルフィルム１及び２について、面配向度Ｓ、面内リターデーションＲ０、遅相軸方向とフィルムの製膜方向とのなす角度θ（°）を求めた。得られた結果を表１に示す。
【手続補正７】
【補正対象書類名】明細書
【補正対象項目名】０１９８
【補正方法】変更
【補正の内容】
【０１９８】
乾燥速度Ｓ２００（質量％／秒）＝
（残留溶媒量２００質量％−残留溶媒量１２０質量％）／（Ｔ２００−Ｔ１２０）
Ｓ２００        Ｔ２００−Ｔ１２０
（質量％／秒）    （秒）
参考例のセルロースエステルフィルム１      ５．２        １５．５
参考例のセルロースエステルフィルム２      ５．０        １６
本発明のセルロースエステルフィルム３      ４．８        １６．７
本発明のセルロースエステルフィルム４      ７．０        １１．５
本発明のセルロースエステルフィルム５      ６．７        １２．０
参考例のセルロースエステルフィルム６      ６．４        １２．５
本発明のセルロースエステルフィルム７      ６．４        １２．５
本発明のセルロースエステルフィルム８      ６．８        １１．７
参考例のセルロースエステルフィルム９      ５．０        １６
本発明のセルロースエステルフィルム１０    ７．５        １０．６
参考例のセルロースエステルフィルム１１    ６．８        １１．８
参考例のセルロースエステルフィルム１２    ７．２        １１．１
比較のセルロースエステルフィルム１        ３．９        ２０．５
比較のセルロースエステルフィルム２        ３．８        ２１
〈面配向度の測定〉
自動複屈折率計ＫＯＢＲＡ−２１ＡＤＨ（王子計測機器（株）製）を用いて、２３℃、５５％ＲＨの環境下で、５９０ｎｍの波長において、３次元屈折率測定を行い、屈折率Ｎｘ、Ｎｙ、Ｎｚを求めた。請求項１の式（Ｉ）に従って、面配向度Ｓと、請求項７の式に従って、Ｒ０を算出した。
【手続補正８】
【補正対象書類名】明細書
【補正対象項目名】０１９９
【補正方法】変更
【補正の内容】
【０１９９】
【表１】
2014095925.tif 000001
【手続補正９】
【補正対象書類名】明細書
【補正対象項目名】０２０３
【補正方法】変更
【補正の内容】
【０２０３】
同様に、セルロースエステルフィルム２〜１２又は比較のセルロースエステルフィルム１〜２を用いてそれぞれ本発明の偏光板３〜５、７、８、１０、参考例の偏光板２、６、９、１１、１２及び比較の偏光板１〜２を得た。